(57)【要約】柔軟性に優れたティシュペーパー原紙またはティシュペーパーを提供する。ティシュペーパー原紙の抄紙方向に対する直角方向に畝を形成するようにし、単位面積あたりの当該畝の長さの総和を２００ｍｍ／ｃｍ２以上２７０ｍｍ／ｃｍ２以下した。また、ティシュペーパー原紙の坪量を１３ｇ／ｍ２以上１８ｇ／ｍ２以下とした。また、ティシュペーパー原紙を２０枚重ねた場合の高さが、５．０ｍｍ以上６．５ｍｍ以下の範囲とした。さらに、イミダゾリウム化合物及び脂肪酸エステルエマルジョンを含む柔軟剤の添加量が０．２重量％以上０．３重量％以下となるようにした。
2015022738.tif 000002
【特許請求の範囲】
【請求項１】
ティシュペーパー原紙であって、
抄紙方向に対して直角方向に畝が形成され、
前記ティシュペーパー原紙における単位面積当たりの畝の長さの総和が２００ｍｍ／ｃｍ２以上２７０ｍｍ／ｃｍ２以下であることを特徴とするティシュペーパー原紙。
【請求項２】
坪量が１３ｇ／ｍ２以上１８ｇ／ｍ２以下あることを特徴とする請求項１に記載のティシュペーパー原紙。
【請求項３】
２０枚重ねた場合の高さが、５．０ｍｍ以上６．５ｍｍ以下の範囲であることを特徴とする請求項１または２に記載のティシュペーパー原紙。
【請求項４】
２０枚重ねた場合の高さを坪量で除した値が、０．３０×１０−３ｍ３／ｇ以上０．４０×１０−３ｍ３／ｇ以下であることを特徴とする請求項１に記載のティシュペーパー原紙
【請求項５】
イミダゾリウム化合物及び脂肪酸エステルエマルジョンを含む柔軟剤の添加量が０．２重量％以上０．３重量％以下であることを特徴とする請求項１から４のいずれか一項に記載のティシュペーパー原紙。
【請求項６】
請求項１から５のいずれか一項に記載のティシュペーパー原紙を２枚重ねて２プライとして形成されたことを特徴とするティシュペーパー。
【発明の詳細な説明】
【技術分野】
【０００１】
本発明は、柔軟性を改善した家庭用又は業務用のティシュペーパー原紙及びティシュペーパーに関する。
【背景技術】
【０００２】
人の肌に対して繰り返しティシュペーパーを使用することにより人の肌が荒れてしまう場合がある。この様な肌荒れを低減させるためにはティシュペーパーの柔軟性を向上させることが有効である。これに関し、ティシュペーパーの柔軟性を改善するため、ティシュペーパーに畝を形成するクレープ処理をすることにより、嵩高で柔軟なティシュペーパーを得る技術が公知である（特許文献１、２参照）。また、ティシュペーパーの表面にスプレー等で薬液を塗布して柔軟性を改善する技術として、ヤンキーシリンダ又はプレスパート上のシートに、自己乳化型柔軟組成物を付与する技術が公知である（特許文献３参照）。【０００３】
しかしながら、ティシュペーパーに形成された畝の密度と得られる柔軟性との関係について充分に検討がなされておらず、また、畝の密度について正確に把握できていたとは言えないことから、ティシュペーパーの柔軟性を充分に高めることが困難な場合があった。また、畝の密度とティシュペーパーの他の特性との関係を考慮した上で、ティシュペーパーの柔軟性を高める検討が充分になされているとは言えなかった。
【先行技術文献】
【特許文献】
【０００４】
【特許文献１】特開２０１３−１１１１６１号公報
【特許文献２】特開２００６−０９７１９１号公報
【特許文献３】特開２００８−２２３１６１号公報
【発明の概要】
【発明が解決しようとする課題】
【０００５】
本発明は、上記のような技術的課題に鑑みてなされたものであって、その目的とするところは、柔軟性に優れたティシュペーパー原紙またはティシュペーパーを提供することにある。
【課題を解決するための手段】
【０００６】
上記課題を解決するための本発明は、ティシュペーパー原紙の抄紙方向に対する直角方向に畝を形成するようにし、単位面積あたりの畝の長さの総和を２００ｍｍ／ｃｍ２以上２７０ｍｍ／ｃｍ２以下としたことを最大の特徴とする。【０００７】
より詳しくは、ティシュペーパー原紙であって、
抄紙方向に対して直角方向に畝が形成され、
前記ティシュペーパー原紙における単位面積当たりの畝の長さの総和が２００ｍｍ／ｃｍ２以上２７０ｍｍ／ｃｍ２以下であることを特徴とする。【０００８】
これによれば、使用者がティシュペーパーに指で触れた際に、指先に充分に多くの畝を当接させることができ、顕著な弾力感を与えることができる。【０００９】
また、本発明においては、ティシュペーパー原紙の坪量を１３ｇ／ｍ２以上１８ｇ／ｍ２以下としてもよい。【００１０】
これによれば、畝が形成される前のティシュペーパー原紙の厚み自体を充分に分厚くすることができるので、畝を形成することで、ティシュペーパー原紙の実質的な厚みをより効率的に厚くすることができる。【００１１】
また、本発明においては、前記ティシュペーパー原紙を２０枚重ねた場合の高さが、５ｍｍ以上６．５ｍｍ以下の範囲となるようにしてもよい。【００１２】
これによれば、ティシュペーパー原紙として充分な厚みを確保することができ、使用者がティシュペーパーに指で触れた際に、より顕著な弾力感を与えることができる。【００１３】
また、本発明においては、前記ティシュペーパーを２０枚重ねた場合の高さを坪量で除した値が、０．３０×１０−３ｍ３／ｇ以上０．４０×１０−３ｍ３／ｇ以下となるようにしてもよい。【００１４】
ここで、ディメンジョンとしては、ティシュペーパーを坪量で除した値は、Ｌ３／Ｍであり、単位重量あたりの体積、すなわち嵩に相当する。この嵩が大きいということは所定重量の原料を以下に膨らませたかに相当し柔軟性と高い相関を有する。従って、本発明においては、ティシュペーパーを２０枚重ねた場合の高さを坪量で除した値が、０．３０×１０−３ｍ３／ｇ以上０．４０×１０−３ｍ３／ｇ以下となるようにした。このようにすることで、より確実に、柔軟性の高いティシュペーパー原紙を得ることが可能となる。【００１５】
また、本発明においては、イミダゾリウム化合物及び脂肪酸エステルエマルジョンを含む柔軟剤の添加量が０．２重量％以上０．３重量％以下であるようにしてもよい。【００１６】
これによれば、使用者がティシュペーパーに触れた際にイミダゾリウム化合物及び脂肪酸エステルエマルジョンを含む柔軟剤を直接指で触れる確率を充分に高めることが可能である。よって、ティシュペーパーに触れた使用者が充分な表面滑性を感じることが可能である。【００１７】
なお、上記した課題を解決するための手段は、可能な限り組み合わせて使用することが可能である。
【発明の効果】
【００１８】
本発明によれば、ティシュペーパー原紙またはティシュペーパーの柔軟性をより高くすることが可能となる。
【図面の簡単な説明】
【００１９】
【図１】本発明の実施例に係るティシュペーパー原紙表面の電子顕微鏡写真である。
【図２】本発明の実施例に係るティシュペーパー原紙における、単位面積あたりの畝の数を測定する方法について説明するための図である。
【図３】ティシュペーパー原紙を重ねた枚数と厚みとの関係を示すグラフである。
【図４】本発明の実施例に係るティシュペーパーの製造工程の概略を示す模式図である。
【図５】本発明の実施例に係る畝形成工程について説明するための図である。
【図６】クレーピングアングルと畝の形成状態との関係について説明するための図である。
【発明を実施するための形態】
【００２０】
以下に図面を参照して、この発明を実施するための形態を例示的に詳しく説明する。
【００２１】
＜実施例１＞
図１には、本実施例に係るティシュペーパー原紙の電子顕微鏡写真を示す。この電子顕微鏡写真は、電界放射型走査型電子顕微鏡(ＦＥ−ＳＥＭ）（機種名：ＪＳＭ−６３０１Ｆ：日本電子株式会社製）によって撮影されたものである。倍率は３０倍、加速電圧は５ｋＶで撮影角度は９０度（真上）である。また、試料は、カットしたティシュペーパー原紙を導電テープに貼り付けた後にイオンスパッタにより金を蒸着したものである。
【００２２】
＜単位面積当たりの畝の長さについて＞
図１から分かるように、本実施例に係るティシュペーパー原紙は抄紙方向に直角に畝が形成されている。ティシュペーパー原紙にこのような畝を形成することで、使用者が指でティシュペーパーに触れた際に感じる弾力性を向上させることができる。そして、本実施例において上記の畝は、１ｃｍ２当たり２００ｍｍ以上２７０ｍｍ以下の合計長さを有するように形成されている。
【００２３】
ここで、従来よりティシュペーパーの表面に畝を形成することで弾力性を向上できることは分かっていた。しかしながら、柔軟性を向上させた高級ティシュペーパーを含めても、従来のティシュペーパー原紙の１ｃｍ２あたりの畝の長さの総和は、１３０ｍｍ〜１９０ｍｍであった。これに対し、発明者の鋭意研究により、ティシュペーパー原紙の１ｃｍ２当たりの畝の長さが２００ｍｍ以上２７０ｍｍ以下の範囲であれば、使用者が指でティシュペーパーに触れた際に充分に多くの畝が指に触れることで、顕著な弾力感が得られることが分かってきた。そこで、本実施例ではティシュペーパー原紙における１ｃｍ２あたりの畝の長さを２００ｍｍ以上２７０ｍｍ以下の範囲とした。ここで、１ｃｍ２あたりの畝の長さを２００ｍｍ以上としたのは、１ｃｍ２あたりの畝の長さを２２０ｍｍの場合及び、それより１０％程度短い場合でも、充分な弾力感が得られたことによる。また、後述する畝の形成過程の特徴から、１ｃｍ２あたりの畝の長さが長くなると、畝の高さが低くなる傾向にある。１ｃｍ２あたりの畝の長さを２７０ｍｍ以下としたのは、１ｃｍ２あたりの畝の長さを２７０ｍｍより大きくすると、畝の高さが低くなり得られる弾力感が減退し始めることによる。
【００２４】
上記において、例えば図１に示したティシュペーパー原紙表面の単位面積あたりの畝の長さの総和は、図２に示すような過程で導出できる。すなわち、図２（ａ）に示したような、一定面積における畝を検出して、各々の畝の長さ及び方向が認識できるようにマーキングする。マーキングされた畝のマークを取り出した図を図２（ｂ）に示す。そして、図２（ｃ）に示すように、取り出したマークの方向を揃えて、図２（ｄ）のようにマークの長さの総和を積算する。そして、このマークの長さの総和を図２（ａ）に示した撮影領域の面積で除する。その際、ティシュペーパー原紙表面上の任意の１０箇所を撮影し、同様の測定を行い、その平均値を求める。この過程は、人間の手作業によって行われてもよいし、予めプログラムされたシステムによって自動的に行われるようにしてもよい。
【００２５】
なお、本実施例においては、ティシュペーパー原紙表面の畝の密度を単位体積当たりの畝の長さで評価することとしたが、図１及び図２を見ても理解できるように、各々の畝については長さ及び方向がばらついている。従って、例えば、畝の密度をティシュペーパーの単位面積当たりの本数で評価した場合には、各々の畝の長さのバラツキについて全く考慮することができず、畝の密度を正確に評価することは困難である。それに対し、本実施例における評価では、各々の畝の長さを考慮に入れた上で、畝の密度を評価できるので、より精度良く、畝の密度を評価することが可能になっている。
【００２６】
＜坪量について＞
次に、本実施例におけるティシュペーパー原紙の坪量について説明する。坪量については、ＪＩＳ Ｐ ８１２４ 「紙及び板紙―坪量の測定方法」に基づいて測定される。従来のティシュペーパー原紙の坪量は、汎用ティッシュに関して１０ｇ／ｍ２〜１３ｇ／ｍ２、柔軟性を向上させた高級ティシュペーパーに関して１４ｇ／ｍ２〜１６ｇ／ｍ２程度の場合が多かった。それに対し、発明者の鋭意研究によれば、ティシュペーパー原紙の坪量が１３ｇ／ｍ２以上１８ｇ／ｍ２以下の範囲であれば、上記した１ｃｍ２あたり２００ｍｍ以上２７０ｍｍ以下の総和長さの畝との組み合わせによって、使用者が顕著な弾力感を得られることが分かってきた。
【００２７】
これは、ティシュペーパー原紙を厚めに抄くことにより、後述する畝形成工程において、同じ条件で畝を形成したとしても、より高さの高い畝を形成できることによると考えられる。なお、上記において、ティシュペーパー原紙の坪量を１３ｇ／ｍ２以上としたのは、坪量が１５．８ｇ／ｍ２の場合及び、それより２０％程度坪量が少ない場合でも、使用者が顕著な弾力感を得られたことによる。また、上記においてティシュペーパー原紙の坪量の上限を１８ｇ／ｍ２としたのは、坪量がこれ以上になると、パルプの編み方（叩解条件）を変更しなければならず、原紙の風合いが極端に変化してしまうことと、むしろペーパータオル様となってしまうことによる。
【００２８】
＜厚みについて＞
次に、本実施例におけるティシュペーパー原紙の厚みについて説明する。従来のティシュペーパー原紙については、柔軟性を向上させた高級ティシュペーパーであっても、２０層重ねた場合の高さは３．０ｍｍ〜４．８ｍｍ程度であった。それに対し、本実施例におけるティシュペーパー原紙は、２０層を重ねた場合の高さが５．０ｍｍ以上６．５ｍｍ以下となるように製造される。よって、従来のティシュペーパー原紙と比較して、より顕著な弾力感を得ることができる。
【００２９】
なお、本実施例においては、上述の畝の単位面積当たりの長さの総和及び、坪量を有するティシュペーパー原紙において、これを２０層重ねた場合の高さをも規制していることになる。すなわち、本実施例においてティシュペーパー原紙を２０層重ねた場合の高さは、ティシュペーパー原紙の坪数を適切に選択し、且つ、後述する畝形成工程において畝の密度及び畝の高さを適切に制御することで実現することが可能となる。
【００３０】
ここで、本実施例におけるティシュペーパー原紙を２０層重ねた場合の高さの測定方法について説明する。本実施例では、測定機器としてはダイヤルシックネスゲージ５４７−３２１型（ミツトヨ製）を用いた。測定に使われた測定子は金属製でφ１０ｍｍのもので、測定時荷重は１．５Ｎとしている。また、この測定についても、１０回測定の平均値をとるようにした。
【００３１】
なお、一般的にティシュペーパーの厚みは、ＪＩＳ Ｐ ８１１８「紙及び板紙−厚さ及び密度の試験方法」に基づいて評価することが多いが、この方法だけで厚みを測定した場合には、試料の枚数が少ない場合には測定誤差が大きくなり、試料の枚数が増えると自重で相対的に厚みが薄くなるといった不都合が見られる場合があった。
【００３２】
これに対し、発明者は、ティシュペーパー原紙の厚みを測定する際の枚数と厚みの関係が、図３に示すように、枚数が２０枚程度になるまでは、枚数に比例した本来の厚みに対して厚みが薄めに表れ、枚数が２０枚より多い所定の枚数になると、それ以上枚数を増やしても、自重で相対的に厚みが薄くなるために厚みが比例的に増加しない現象を発見した。ここで、枚数が２０枚より少ない場合に、厚みが薄めに表れるのは、少ない枚数のティシュペーパー原紙に測定子の荷重が作用することで、畝が潰れてしまうことによると考えられる。これに対して発明者は、畝の潰れの影響も、ティシュペーパー原紙の自重の影響も測定結果に表れない範囲における下限の枚数に着目し、ティシュペーパー原紙を２０枚重ねて厚みを測定することにした。これによって、試料の枚数が少ないことによる測定誤差を最小にしつつ、試料の自重の影響も排除でき、ティシュペーパー原紙の厚みをより精度良く測定することができるようになった。
【００３３】
以上のように、本実施例によれば、ティシュペーパー原紙の坪量及び、単位面積あたりの畝の長さの総和及び、畝高さを適切に選択及び制御することで、ティシュペーパー原紙を２０枚重ねた場合の高さを充分に厚くすることができた。これにより、使用者がティシュペーパーに触れた際に、より顕著な弾力感を得ることが可能になった。
【００３４】
＜柔軟剤の添加量について＞
次に、本実施例に係るティシュペーパー原紙に含まれる柔軟剤の量について説明する。本実施例に係るティシュペーパーは、表面の滑らかさを改善する保湿剤、柔軟剤等の水性または油性の薬液は外添されておらず、イミダゾリウム化合物及び脂肪酸エステルエマルジョンを含む柔軟剤を液状のパルプスラリーの状態で内添することとした。そして、柔軟性を高めた高級ティシュペーパーを含めた従来のティシュペーパー原紙では０．０１重量％〜０．０５重量％程度の柔軟剤が含有されていた。これに対し、本実施例に係るティシュペーパー原紙では、柔軟剤を０．２重量％以上０．３重量％以下含有させることにした。
【００３５】
ここで、本実施例に係るティシュペーパー原紙においては、上述のように１ｃｍ２あたり２００ｍｍ以上２７０ｍｍ以下という、高密度の畝が形成されている。しかしその場合でも、畝の頂点が尖ったような形状であれば、使用者が手で触れた際に滑らかな感触を得る事は困難である。それに対し、発明者の研究により、１ｃｍ２あたり２００ｍｍ以上２７０ｍｍ以下の畝が形成され、坪量が１３ｇ／ｍ２以上１８ｇ／ｍ２以下の範囲の場合、イミダゾリウム化合物及び脂肪酸エステルエマルジョンを含む柔軟剤を０．２重量％以上０．３重量％以下含有させることで、使用者が手で触れた際に顕著に滑らかな感触を得る事ができることが分かってきた。実際には、０．２５重量％の柔軟剤を含有させた場合及び、０．２５重量％に対して±２０％程度柔軟剤の量を増減した場合にも顕著に滑らかな感触が得られた。
【００３６】
これは、イミダゾリウム化合物及び脂肪酸エステルエマルジョンを含む柔軟剤を０．２重量％以上０．３重量％以下含有させることで、高密度で高さも高い畝の頂点の形状に丸みを与えることが可能となり、さらに、使用者が手でティシュペーパー原紙に触れた場合に、畝の表面に分散して存在する柔軟剤を直接手で触る確率が増えることによると考えられる。以上のことから、本実施例に係るティシュペーパー原紙には、イミダゾリウム化合物及び脂肪酸エステルエマルジョンを含む柔軟剤を０．２重量％以上０．３重量％以下含有させることにした。これによれば、本実施例に係るティシュペーパー原紙から、顕著な弾力感の他に顕著な表面滑性を得ることが可能になる。なお、本実施例における柔軟剤は、イミダゾリウム化合物７５〜８５重量％に加え、脂肪酸エステルエマルジョンが１０〜１５重量％、ポリエチレングリコールが０〜５重量％配合されたものであるが、柔軟剤の組成は、イミダゾリウム化合物及び脂肪酸エステルエマルジョンを含んでいれば、これに限られない。
【００３７】
＜引張り強度について＞
次に、本実施例に係るティシュペーパー原紙の引張り強度について説明する。引張り強度の測定自体は、ＪＩＳ Ｐ ８１１３ 「紙及び板紙−引張特性の試験方法−第２部：定速伸張法」に基づいて行うものとする。
【００３８】
一般的にティシュペーパー原紙においては、パルプの繊維のからみの程度が低ければ引張り強度が低くなる傾向にある。これは、パルプの繊維のからみの程度が低ければ、引張った際にパルプの繊維どうしが離れ易くなるからと考えられている。また、同時にパルプの繊維のからみの程度が低ければ、紙のこしが弱くなると考えられている。従って、本実施例におけるティシュペーパー原紙については、ＭＤ方向、ＣＤ方向の引張り強度相乗平均が、９０ｇｆ／２５ｍｍ以上１７０ｇｆ／２５ｍｍ以下（望ましくは、１００ｇｆ／２５ｍｍ以上１４０ｇｆ／２５ｍｍ以下）としている。また、ＭＤ／ＣＤ＝１．７以上３．０以下としている。ティシュペーパー原紙の引張り強度をこの範囲にすることで、原紙のこしを弱くすることができ、使用者に顕著な柔軟性を感じさせることが可能になる。
【００３９】
＜使用者が感じる柔軟性について＞
ここで、一般的に、使用者が紙の柔軟性を感じるためには、（Ａ）弾力感、（Ｂ）表面滑性、（Ｃ）こしの弱さ、の３つの要因が影響するといわれている。
【００４０】
本実施例におけるティシュペーパー原紙によれば、１ｃｍ２当たりの畝の長さを２００ｍｍ以上２７０ｍｍ以下とし、坪量を１３ｇ／ｍ２以上１８ｇ／ｍ２以下とし、さらに２０層重ねた際の厚みを５ｍｍ以上６．５ｍｍ以下としたので、大きな弾力感を得ることが可能になっている。また、イミダゾリウム化合物及び脂肪酸エステルエマルジョンを含む柔軟剤を０．２重量％以上０．３重量％以下含有させることにしたので顕著な表面滑性が実現されている。さらに、引張り強度について、ＭＤ方向・ＣＤ方向の相乗平均を９０ｇｆ／２５ｍｍ以上１７０ｇｆ／２５ｍｍ以下（望ましくは、１００ｇｆ／２５ｍｍ以上１４０ｇｆ／２５ｍｍ以下）とし、また、ＭＤ／ＣＤ＝１．７以上３．０以下と比較的弱い設定にしたために、こしの弱さが充分に実現されている。このように、本実施例に係るティシュペーパー原紙では、上記の（Ａ）弾力感、（Ｂ）表面滑性、（Ｃ）こしの弱さ、の全ての要因を備えており、使用者が顕著な柔軟性を感じることが可能である。
【００４１】
＜嵩による評価について＞
また、本発明においては、ティシュペーパー原紙の柔軟性について、数式（１）で示すように、２０枚重ねた原紙の厚さを坪量で除した値（以下、これを嵩ともいう）で評価しても構わない。
厚さ（ｍｍ）／坪量（ｇ／ｍ２）＝嵩（×１０−３ｍ３／ｇ）・・・（１）
【００４２】
この嵩という概念はディメンジョンから判断すると、所定重量のパルプをどれ位の体積の紙にしたかという量に相当するので、この量が大きい程、柔軟性があると考えることができる。よって、この嵩（×１０−３ｍ３／ｇ）＝厚さ（ｍｍ）／坪量（ｇ／ｍ２）によって、ティシュペーパー原紙の柔軟性を評価してもよい。本実施例においては、嵩の範囲を０．３０×１０−３ｍ３／ｇ以上０．４０×１０−３ｍ３／ｇ以下としてもよい。この範囲は、上記のように、坪量が１３ｇ／ｍ２以上１８ｇ／ｍ２以下とし、２０層重ねた際の厚みを５ｍｍ以上６．５ｍｍ以下とした場合に、嵩の範囲は０．２７×１０−３ｍ３／ｇ以上０．５０×１０−３ｍ３／ｇ以下となるところ、特に、０．３５×１０−３ｍ３／ｇの場合及び、±２０％の範囲で良好な柔軟性が得られたことによる。
【００４３】
＜ティシュペーパー原紙の製造方法（畝形成工程）について＞
図４には、パルプスラリーの状態からティシュペーパー原紙が形成され一次原反ロールに巻き取られるまでの工程１０の模式図を示す。まず、液状のパルプであるパルプスラリーに適宜の薬品及びイミダゾリウム化合物及び脂肪酸エステルエマルジョンを含む柔軟剤を添加して予め調整した紙料が、ヘッドボックス４から、ベルトコンベア状に移動する網であるワイヤ５上に供給される。この時点でのティシュペーパー原紙１は湿紙の状態である。次にこの湿紙状のティシュペーパー原紙１は、やはりベルトコンベア状に移動するフェルト６に移送され、脱水ロール７ａと７ｂの間を通過することで、脱水される。
【００４４】
そして、脱水されたティシュペーパーの原紙１は、ドラム状のヤンキーシリンダ２の表面に付着され、このヤンキーシリンダ２の回転に応じて移動しつつ乾燥する。その後、ドクターブレード３によってティシュペーパー原紙１はヤンキーシリンダ２から剥がされて、畝を有する乾燥原紙となる。そして、この状態のティシュペーパー原紙１は巻き取られて一次原反ロール８となる。
【００４５】
図５には、本実施例における畝形成工程について示す。図５において、１はティシュペーパー原紙であり、ヤンキーシリンダ２の側面に貼り付いた状態で、ヤンキーシリンダ２の回転に伴って図中の上側から下側に向かって移動する。また、ヤンキーシリンダ２の側面にはドクターブレード３の先端が当接しておりティシュペーパー原紙をヤンキーシリンダ２から剥ぎ取るようになっている。ドクターブレード３で、ヤンキーシリンダ２に貼りついているティシュペーパー１を剥ぎ取る際に紙にストレスが加えられるため、ティシュペーパー原紙１に畝が形成される。
【００４６】
ここで問題となるのが、ティシュペーパー原紙１の剥ぎ取り部分における、ヤンキーシリンダ２の接線とドクターブレード３の先端面とが為す角度（クレーピングアングル）δである。図６には、クレーピングアングルδと畝の形成状態との関係を示す。図６（ａ）はクレーピングアングルδが比較的小さい場合の状態を示す。図６（ｂ）はクレーピングアングルδが比較的大きい場合の状態を示す。
【００４７】
図６から分かるように、クレーピングアングルδが小さい場合は、剥ぎ取り部分において紙に与えられるストレス及び変形が大きくなるので、密度が高く高さが比較的低い畝が形成される傾向がある。それに対し、クレーピングアングルδが大きい場合は、剥ぎ取り部分において紙に与えられるストレス及び変形が小さくなるので、密度が低く高さが比較的高い畝が形成される傾向がある。
【００４８】
本実施例においては、ドクターブレード３の刃先角度である、プレートベベルアングルβを９０°とする。また、ドクターブレード３の側面と紙の剥ぎ取り部分におけるヤンキーシリンダ２の接線のなす角度であるブレードアングルαを２０〜３５°とする。よって、クレーピングアングルδは、５５〜７０°となる。
【００４９】
また、ドクターブレード３の刃先長さ及び、ドクターブレード３の厚みを適宜に調整することで、ティシュペーパー原紙１を剥ぎ取る際に適度な振動を発生させ、畝の密度及び高さを微調整することが可能である。また、畝の密度及び高さは、ティシュペーパー原紙１の坪量、含水量及びヤンキーシリンダ２への密着の度合いによっても影響を受けることが分かっている。なお、本実施例においてドクターブレード３に作用する線圧は本実施例では２０〜３０Ｎ／ｃｍである。本実施例においては、クレーピングアングルδ≦７０度と設定することにより、ティシュペーパー原紙１における単位面積当たりの畝の長さ２００ｍｍ／ｃｍ２以上２７０ｍｍ／ｃｍ２以下を実現している。また、クレーピングアングルδ≧５５度とすることで、畝の高さが低くなり過ぎて畝の効果が薄れることを回避している。
【００５０】
＜官能検査＞
次いで、本発明を適用したティシュペーパー原紙（適用例１）と本発明が適用されていないティシュペーパー（比較例１〜４）とについて柔軟性（弾力感、表面滑性、こしの弱さ）の官能検査を行なった。表１には、各実施例及び比較例の物性値とともに官能検査の結果を示す。なお、表１における畝の長さの総和、２０枚厚さ、坪量、厚さ／坪量については、上記の実施例において説明した測定方法・算出方法により取得した。
【００５１】
また、表１における平均摩擦係数ＭＩＵ及び、平均摩擦係数の変動ＭＭＤについては、以下の条件で測定した。
（１）測定機：カトーテック株式会社製・摩擦感テスター ＫＥＳ ＳＥ
（２）摩擦力検出器：リング状力計、差動トランスひずみ検出器
（３）摩擦力感度：測定感度にて２０ｇ／Ｖ
（４）力計較正：滑車を介して力計と水平方向に２０ｇ重錘を吊り下げ
（５）摩擦子接触面積：５×５ｍｍ（０．２５ｃｍ２）
（６）試行数：５回で平均値算出
【００５２】
また、吸水性（吸水速度）については、ＪＩＳ Ｌ １９０７「繊維製品の吸水性試験方法・適下法」により測定した。なお、既に廃止されたＪＩＳ Ｓ ３１０４「ティシュペーパー」に規定される滴下量での評価を実施したが、廃規格値を充分に満たす結果となった。また、柔軟性の評価については、ＪＩＳ Ｚ ９０８０「官能評価分析−方法・順位法」に従った。
【００５３】
なお、表１におけるパルプ組成のＮはバージンパルプのＮＢＫＰ（針葉樹クラフトパルプ）ＬはＬＢＫＰ（広葉樹クラフトパルプ）を意味している。パルプについては、種類を問わないが、実施例１に関するＬＢＫＰとしてはいわゆるユーカリパルプを用いた。パルプ配合比ＮＢＫＰ：ＬＢＫＰについては５：５とした。また、表１における柔軟剤としては、紙力増強剤及び内添型柔軟剤を添加している。
【００５４】
また、官能検査の結果は、比較例１（現在市販の高品質・ブランド重視のファーストラインの商品）の評価を標準「△」として、その比較例１より良い場合に「○」、その比較例１と同等の場合に「△」、比較例１より悪い場合に「×」と評価した。また、官能検査については「○」、「△」、「×」という区別だけでなく、１位から５位までの相対的な順位付けをすることとした。
【００５５】
表１から分かるように、本実施例における畝の長さの総和、２０枚厚さ及び坪量の条件を満たしている適用例１が官能検査で最も高評価であり、畝の長さの総和、２０枚厚さ及び坪量の条件を満たしていない比較例１〜５に対して柔らかさ・弾力感において優れていることが分かった。また、厚さ／坪量の数値と柔らかさ・弾力感の順位との間に高い相関が認められることが分かった。
【００５６】
【表１】
2015022738.tif 000003
【００５７】
また、表面特性ＭＩＵ（平均摩擦係数）及びＭＭＤ（摩擦係数の偏差）については、適用例１と比較例１についてのみの測定となったが、柔軟剤（イミダゾリウム化合物系または脂肪酸エステルエマルジョン系）の添加量が本実施例の条件を満たしている適用例１の方が、条件を満たしていない比較例１と比較して、何れも低い値を示した。一方で、給水速度に関しては、適用例１では比較例１〜４と比較して最も給水速度が高くなっている。このことは、イミダゾリウム化合物及び脂肪酸エステルエマルジョンを含む柔軟剤の添加量を本実施例における規定量まで増加しても、給水速度に影響を及ぼさないことを示している。
【００５８】
以上、説明したように、本実施例においては、柔軟性に関連する３つの要因の一つである弾力感を向上させるために、畝の長さの総和、２０枚厚さ、坪量を各々管理することにした。また、表面滑性を向上させるために、柔軟剤の量を増加させた。さらに、腰を弱くするために引張り強度を弱くした。これらにより、柔軟性の点で著しく優れたティシュペーパー原紙を得ることができた。
【００５９】
なお、本発明においては、上記の実施例で説明したティシュペーパー原紙１を２枚重ねて２プライ化してティッシュペーパーとしてもよい。そうすることで、通常の仕様に充分に耐える強度を確保することができる。また、裏表の両面の特性の均一化を図ることができる。もちろん、上記の実施例で説明したティシュペーパー原紙１を３枚重ねてティッシュペーパーとしても構わない。
【符号の説明】
【００６０】
１・・・ティシュペーパー原紙
２・・・ヤンキーシリンダ
３・・・ドクターブレード
４・・・ヘッドボックス
５・・・ワイヤ
６・・・フェルト
７ａ、７ｂ・・・脱水ロール
８・・・一次原反ロール
δ・・・クレーピングアングル
【図１】
2015022738.tif 000004
【図２】
2015022738.tif 000005
【図３】
2015022738.tif 000006
【図４】
2015022738.tif 000007
【図５】
2015022738.tif 000008
【図６】
2015022738.tif 000009
【国際調査報告】
2015022738.tif 000010
2015022738.tif 000011
2015022738.tif 000012
2015022738.tif 000013